(57)【要約】【課題】色むら（還元むら）の発生が抑制され、電気的特性に優れたタンタル酸リチウム（ＬＴ）基板の製造法を提供する。【解決手段】チョクラルスキー法で育成したＬＴ結晶を用いてＬＴ基板を製造する方法であって、容器１内のアルミニウム粉末（Ａｌ粉）と酸化アルミニウム粉末（Ａｌ2Ｏ3粉）との混合粉２中に基板の状態に加工されたＬＴ結晶３を埋め込み、容器１を加熱炉内に配置した後、ＬＴ結晶のキュリー温度未満の温度で熱処理してＬＴ基板を製造する方法において、混合粉２におけるＡｌ粉の比率を２０重量％以下に設定し、かつ、大気圧雰囲気下の加熱炉内に不活性ガスを連続的に給排すると共に、Ａｌ粉の平均粒径をＳ（μｍ）とした場合、Ａｌ2Ｏ3粉の平均粒径が０．９Ｓ（μｍ）〜１．２Ｓ（μｍ）の範囲に設定されていることを特徴とする。【選択図】図１
2019156655.tif 000002
【特許請求の範囲】
【請求項１】
チョクラルスキー法で育成したタンタル酸リチウム結晶を用いてタンタル酸リチウム基板を製造する方法であって、容器内に充填されたアルミニウム粉末と酸化アルミニウム粉末との混合粉中に基板の状態に加工されたタンタル酸リチウム結晶を埋め込み、かつ、上記容器を加熱炉内に配置した後、タンタル酸リチウム結晶のキュリー温度未満の温度で熱処理してタンタル酸リチウム基板を製造する方法において、
上記混合粉中におけるアルミニウム粉末の比率を２０重量％以下に設定し、大気圧雰囲気下の上記加熱炉内に不活性ガスを連続的に給排すると共に、上記アルミニウム粉末の平均粒径をＳ（μｍ）とした場合、酸化アルミニウム粉末の平均粒径が０．９Ｓ（μｍ）〜１．２Ｓ（μｍ）の範囲に設定されていることを特徴とするタンタル酸リチウム基板の製造方法。
【請求項２】
上記アルミニウム粉末の平均粒径Ｓが１００μｍであることを特徴とする請求項１に記載のタンタル酸リチウム基板の製造方法。
【請求項３】
上記混合粉中におけるアルミニウム粉末の比率が１０重量％であることを特徴とする請求項１または２に記載のタンタル酸リチウム基板の製造方法。
【請求項４】
上記不活性ガスがアルゴンガスで、かつ、加熱炉内に連続的に給排されるアルゴンガスの流量が０．５〜５Ｌ／ｍｉｎであることを特徴とする請求項１〜３のいずれかに記載のタンタル酸リチウム基板の製造方法。
【発明の詳細な説明】
【技術分野】
【０００１】
本発明は、チョクラルスキー法で育成したタンタル酸リチウム結晶を用いてタンタル酸リチウム基板を製造する方法に係り、特に、色むら（還元むら）の無い電気的特性に優れたタンタル酸リチウム基板の製造方法に関するものである。
【背景技術】
【０００２】
タンタル酸リチウム（以下、ＬＴと略称することがある）結晶は、融点が約１６５０℃、キュリー温度が約６００℃の強誘電体であり、この結晶を用いて製造されたタンタル酸リチウム基板は、主に、携帯電話の送受信用デバイスに用いられる表面弾性波（ＳＡＷ）フィルター材料として適用されている。
【０００３】
そして、携帯電話の高周波化、各種電子機器の無線ＬＡＮであるBluetooth（登録商標）（２．４５ＧＨｚ）の普及等により、２ＧＨｚ前後の周波数領域のＳＡＷフィルターが今後急増すると予測されている。
【０００４】
上記ＳＡＷフィルターは、ＬＴ等の圧電材料で構成された基板上に、Ａｌ、Ｃｕ等の金属薄膜で一対の櫛型電極が形成された構造となっており、この櫛型電極がデバイスの特性を左右する重要な役割を担っている。また、上記櫛型電極は、圧電材料上にスパッタリングにより金属薄膜を成膜した後、一対の櫛型パターンを残し、フォトリソグラフ技術により不要な部分をエッチングにより除去することで形成される。
【０００５】
また、上記ＬＴ単結晶は、産業的には、主にチョクラルスキー法によって、酸素濃度が数％〜２０％程度の窒素−酸素混合ガス雰囲気の電気炉中で育成されており、通常、高融点のイリジウム坩堝が用いられ、育成されたＬＴ単結晶は電気炉内で所定の冷却速度で冷却された後、電気炉から取り出して得られている。
【０００６】
育成されたＬＴ結晶は、無色透明若しくは透明度の高い淡黄色を呈している。育成後、結晶の熱応力による残留歪みを取り除くため、融点に近い均熱下で熱処理を行い、更に単一分極とするためのポーリング処理、すなわち、ＬＴ結晶を室温からキュリー温度以上の所定温度まで昇温し、結晶に電圧を印加し、電圧を印加したままキュリー温度以下の所定温度まで降温した後、電圧印加を停止して室温まで冷却する一連の処理を行う。ポーリング処理後、結晶の外径を整えるために外周研削されたＬＴ結晶（インゴットと称する）は、スライス、ラップ、ポリッシュ工程等の機械加工を経て基板となる。最終的に得られた基板はほぼ無色透明で、その体積抵抗率はおよそ１０14〜１０15Ω・ｃｍ程度である。
【０００７】
ところで、このような従来の方法で得られた基板では、表面弾性波素子（ＳＡＷフィルター）製造プロセスにおいて、ＬＴ結晶の特性である焦電性のため、プロセスで受ける温度変化によって電荷が基板表面にチャージアップし、これにより生ずる放電が原因となって基板表面に形成した櫛型電極が破壊され、更には基板の割れ等を生じて素子製造プロセスでの歩留まり低下が起きている。
【０００８】
そこで、ＬＴ結晶の焦電性による不具合を解消するため、導電率を増大させる技術がいくつか提案されている。例えば、特許文献１では、アルゴン、水、水素、窒素、二酸化炭素、一酸化炭素、酸素およびこれ等の組合せから選択されたガスの還元雰囲気でＬＴ基板を熱処理することによりその導電性を増大させる方法が提案され、特許文献２では、２０Ｐａ以下の減圧雰囲気でＬＴ基板を熱処理することによりその導電性を増大させる方法が提案されている。また、特許文献３では、基板の状態に加工されたＬＴ結晶をアルミニウム粉末（Ａｌ粉）と酸化アルミニウム粉末（Ａｌ2Ｏ3粉）との混合粉中に埋め込んで熱処理（還元処理）する方法が提案されている。尚、導電性を増大させたＬＴ基板は、酸素空孔が導入されたことにより光吸収を起こすようになる。そして、観察されるＬＴ基板の色調は、透過光では赤褐色系に、反射光では黒色に見えるため、導電性を増大させる還元処理は黒化処理とも呼ばれており、このような色調の変化現象を黒化と呼んでいる。
【先行技術文献】
【特許文献】
【０００９】
【特許文献１】特開平１１−９２１４７号公報（特許請求の範囲、段落0027参照）
【特許文献２】特開２００４−１５２８７０号公報（請求項４、８、段落0014参照）
【特許文献３】特許第４０６３１９１号公報（実施例３、８参照）
【発明の概要】
【発明が解決しようとする課題】
【００１０】
ところで、１２５０℃程度と融点が比較的低いニオブ酸リチウム基板と異なり、融点が約１６５０℃と高いタンタル酸リチウム基板に対して特許文献１および特許文献２の方法を適用した場合、ＬＴ基板の導電性が十分に増大しないため、焦電性による不具合の改善効果は十分でないという問題があった。
【００１１】
また、近年、表面弾性波素子（ＳＡＷフィルター）製造プロセスにおいての歩留まり向上のため、ＬＴ結晶の特性である体積抵抗率をより低くしたい要求があり、例えば、ＬＴ基板の体積抵抗率を１×１０9（Ω・ｃｍ）以下にしたい要求がある。
【００１２】
そして、基板の状態に加工されたＬＴ結晶をアルミニウム粉末（Ａｌ粉）と酸化アルミニウム粉末（Ａｌ2Ｏ3粉）との混合粉中に埋め込んで熱処理する特許文献３の方法では、Ａｌ粉の比率を高くすることで体積抵抗率１×１０9（Ω・ｃｍ）程度のＬＴ基板が得られている（実施例３、８参照）。但し、混合粉中におけるＡｌ粉比率が高くなるに従い、直径１〜５ｍｍ程度の黒い点（色むらすなわち還元むら）が発生し易くなり、Ａｌ粉比率の上昇に伴いその発生率が増加して生産性を悪化させてしまう問題が存在した。
【００１３】
本発明はこのような問題点に着目してなされたもので、その課題とするところは、焦電性による不具合の改善効果が均一で、色むら不良の発生を抑えることができ、かつ、低コストで再現性と生産効率に優れたＬＴ基板の製造方法を提供することにある。
【課題を解決するための手段】
【００１４】
そこで、上記課題を解決するため本発明者等は特許文献３に係る方法の改良を試みた。
【００１５】
まず、特許文献３の方法は、ステンレスで構成された図１に示す容器１内にアルミニウム粉末（Ａｌ粉）と酸化アルミニウム粉末（Ａｌ2Ｏ3粉）を充填し、これ等の混合粉２中に基板の状態に加工されたタンタル酸リチウム結晶３を埋め込むと共に、タンタル酸リチウム結晶３が埋め込まれた複数の容器１をアルミニウムで構成された大型容器４に収容し、かつ、この大型容器４を加熱炉（図示せず）内に配置した後、タンタル酸リチウム結晶のキュリー温度未満の温度で熱処理してタンタル酸リチウム基板を製造している。
【００１６】
尚、上記容器１と大型容器４は蓋材で覆われているが密閉容器ではない。
【００１７】
そして、特許文献３の方法では、加熱炉内の雰囲気が真空条件（実施例８参照）あるいは不活性ガスの封止条件（実施例１、３参照）に設定されているため、加熱炉内の熱が一か所に溜まって上記色むら（還元むら）を起こし易い環境になっていることが予想され、特に、混合粉中におけるアルミニウム粉末の比率が２０％重量を超えた場合に色むら発生率が顕著となることが確認された。更に、使用されるアルミニウム粉末と酸化アルミニウム粉末の平均粒径が揃っていないため、アルミニウム粉末と酸化アルミニウム粉末との間に隙間空間が形成され難いことから、通気性が悪いことも色むら（還元むら）発生の一因になっていることが考えられた。すなわち、アルミニウム粉末の平均粒径については、粒径が小さいほど還元力が強くなることは分かっている。しかし、粉塵爆発の危険性を回避する観点から一般的に使用されているアルミニウム粉末の平均粒径は１００μｍ程度に設定されている。これに対し、従来使用されている酸化アルミニウム粉末の平均粒径は５０μｍ程度であるため、アルミニウム粉末と酸化アルミニウム粉末間に隙間空間が形成され難いことも色むら（還元むら）発生の一因と考えられた。
【００１８】
そこで、真空条件あるいは不活性ガスの封止条件に設定されていた加熱炉内の雰囲気を大気圧条件に変更し、かつ、加熱炉内に不活性ガスを連続的に給排する（加熱炉に設けられた給気口から不活性ガスを供給し、加熱炉の排気口から不活性ガスを放出する）と共に、混合粉中におけるアルミニウム粉末の比率を２０重量％以下に設定し、更に、アルミニウム粉末の平均粒径（１００μｍ程度）に合わせて平均粒径が９０μｍ以上の酸化アルミニウム粉末を適用したところ、焦電性による不具合の改善効果が均一で、色むら不良の発生を抑えることができると共に、体積抵抗率が１×１０9Ω・ｃｍ以下のタンタル酸リチウム基板を低コストかつ再現性よく製造できることが確認された。本発明はこのような技術的な分析と技術的確認を経て完成されたものである。
【００１９】
すなわち、本発明に係る第１の発明は、
チョクラルスキー法で育成したタンタル酸リチウム結晶を用いてタンタル酸リチウム基板を製造する方法であって、容器内に充填されたアルミニウム粉末と酸化アルミニウム粉末との混合粉中に基板の状態に加工されたタンタル酸リチウム結晶を埋め込み、かつ、上記容器を加熱炉内に配置した後、タンタル酸リチウム結晶のキュリー温度未満の温度で熱処理してタンタル酸リチウム基板を製造する方法において、
上記混合粉中におけるアルミニウム粉末の比率を２０重量％以下に設定し、大気圧雰囲気下の上記加熱炉内に不活性ガスを連続的に給排すると共に、上記アルミニウム粉末の平均粒径をＳ（μｍ）とした場合、酸化アルミニウム粉末の平均粒径が０．９Ｓ（μｍ）〜１．２Ｓ（μｍ）の範囲に設定されていることを特徴とするものである。
【００２０】
次に、第２の発明は、
第１の発明に記載のタンタル酸リチウム基板を製造する方法において、
上記アルミニウム粉末の平均粒径Ｓが１００μｍであることを特徴とし、
第３の発明は、
第１の発明または第２の発明に記載のタンタル酸リチウム基板を製造する方法において、
上記混合粉中におけるアルミニウム粉末の比率が１０重量％であることを特徴とし、
また、第４の発明は、
第１の発明〜第３の発明のいずれかに記載のタンタル酸リチウム基板を製造する方法において、
上記不活性ガスがアルゴンガスで、かつ、加熱炉内に連続的に給排されるアルゴンガスの流量が０．５〜５Ｌ／ｍｉｎであることを特徴とするものである。
【発明の効果】
【００２１】
本発明方法によれば、混合粉中におけるアルミニウム粉末の比率が２０重量％以下に設定され、大気圧雰囲気下の加熱炉内に不活性ガスが連続的に給排されると共に、アルミニウム粉末の平均粒径をＳ（μｍ）とした場合、酸化アルミニウム粉末の平均粒径が０．９Ｓ（μｍ）〜１．２Ｓ（μｍ）の範囲に設定されているためアルミニウム粉末と酸化アルミニウム粉末間に隙間空間が形成され易くなっている。
【００２２】
そして、大気圧雰囲気下の加熱炉内に不活性ガスを連続的に給排することで加熱炉内の熱が一か所に溜まり難くなり、更に、アルミニウム粉末と酸化アルミニウム粉末間に形成された隙間空間により通気性も改善されるため、色むら（還元むら）の発生が抑制されて電気的特性に優れたタンタル酸リチウム基板を低コストで製造することが可能となる。
【図面の簡単な説明】
【００２３】
【図１】特許文献３に係るアルミニウム粉末と酸化アルミニウム粉末との混合粉中に基板の状態に加工されたタンタル酸リチウム結晶を埋め込んだ複数のステンレス容器がアルミニウム製大型容器に収容された状態を示す説明図。
【発明を実施するための形態】
【００２４】
以下、本発明の実施形態について具体的に説明する。
【００２５】
タンタル酸リチウム（ＬＴ）結晶は、結晶内に存在する酸素空孔濃度によって電気伝導度と色が変化する。ＬＴ結晶中に酸素空孔が導入されると、チャージバランスをとる必要から一部のＴａイオンの価数が５＋から４＋に変わり、電気伝導性を生じると同時に光吸収を起こす。電気伝導は、キャリアである電子がＴａ5+イオンとＴａ4+イオンの間を移動するために生ずると考えられる。結晶の電気伝導度は、単位体積あたりのキャリア数とキャリアの移動度の積で決まる。移動度が同じであれば、電気伝導度は酸素空孔数に比例する。また、光吸収による色変化は、酸素空孔により導入された電子レベルによるものと考えられる。
【００２６】
ところで、ＬＴ基板の導電率を高くする場合、酸素分圧が充分に低い不活性ガス中において、ＬＴ基板をキュリー温度未満の温度で熱処理してＬＴ基板中に酸素空孔を導入する特許文献１の方法が考えられる。しかし、一般的に市販されているアルゴンガス（通常、酸素分圧は１×１０-6ａｔｍ程度）は、不純物として数ｐｐｍ以下の酸素が含まれるため、一般的に市販されている不活性ガスを用いた熱処理ではＬＴ基板の導電率を充分に高くすることはできない。
【００２７】
これに対し、アルミニウム粉末（Ａｌ粉）と酸化アルミニウム粉末（Ａｌ2Ｏ3粉）の混合粉中に基板の状態に加工されたタンタル酸リチウム（ＬＴ）結晶を埋め込み、例えば、不活性ガスの封止条件（実施例１、３参照）下で熱処理する特許文献３に係る方法は、Ａｌの酸化反応によってＬＴ結晶の周辺に存在する不活性ガスの酸素分圧を低下させ、ＬＴ結晶に酸素空孔を導入できる条件が得られる。
【００２８】
しかし、体積抵抗率が１×１０9（Ω・ｃｍ）程度のＬＴ基板を特許文献３に係る方法で製造する場合、加熱炉内の雰囲気が真空条件（実施例８参照）あるいは上記不活性ガスの封止条件（実施例１、３参照）に設定されるため、加熱炉内の熱が一か所に溜まって色むら（還元むら）を起こし易くなり、特に、Ａｌ粉の比率が２０重量％を超えた場合に、ＬＴ基板の表面に直径１〜５ｍｍ程度の黒い点（色むら、すなわち還元むら）が発生する問題が存在した。
【００２９】
この問題を解決するため、本発明者等は、Ａｌ粉の比率を増大させることなく、Ａｌの酸化反応によってＬＴ結晶の周辺に存在する不活性ガスの酸素分圧を低下させる方法について検討した。
【００３０】
まず、Ａｌの酸化反応によってＬＴ結晶の周辺に存在する不活性ガスの酸素分圧を低下させるには、Ａｌの酸化反応によってＬＴ結晶から脱離した酸素をＡｌ粉表面に速やかに拡散させることが重要となる。脱離した酸素がＬＴ結晶の周辺に留まった場合、ＬＴ結晶周辺の不活性ガスの酸素分圧が上がってＬＴ結晶の還元反応が進み難くなるからである。そこで、脱離した酸素がＬＴ結晶の周辺に留まらないようにするため、アルミニウム粉末と酸化アルミニウム粉末との間に通気用の隙間空間が形成される改良を試みた。隙間空間を形成することにより、Ａｌの酸化反応によってＬＴ結晶から脱離した酸素をＡｌ粉表面に速やかに拡散できるからである。よって、一般的に使用されている酸化アルミニウム粉末の平均粒径（１００μｍ程度）に合わせ、平均粒径が９０μｍ〜１２０μｍの酸化アルミニウム粉末の適用を試みたところ、平均粒径が５０μｍ程度であった従来の酸化アルミニウム粉末を用いた場合に較べて嵩密度が８％程度低くなり、アルミニウム粉末と酸化アルミニウム粉末との間に隙間空間が形成されることが確認された。そして、上記隙間空間によりＬＴ結晶周辺の通気性が向上するため、Ａｌの酸化反応によってＬＴ結晶から脱離した酸素がＬＴ結晶の周辺に留まらないようになり、この結果、ＬＴ結晶の還元反応がより進み易くなる状態を形成することが可能となる。
【００３１】
更に、下記改良も試みた。すなわち、加熱炉内の雰囲気が真空条件（実施例８参照）あるいは不活性ガスの封止条件（実施例１、３参照）とされる特許文献３のこれ等条件に代えて、加熱炉内の雰囲気を大気圧条件に変更し、かつ、不活性ガスを加熱炉内に連続的に給排する（加熱炉に設けられた給気口から不活性ガスを供給し、加熱炉の排気口から不活性ガスを放出する）改良を試みた。この結果、Ａｌ粉の比率を２０重量％以下に設定しても体積抵抗率が１×１０9Ω・ｃｍ以下のタンタル酸リチウム基板を製造することができ、更に、タンタル酸リチウム基板の表面に生ずる直径１〜５ｍｍ程度の黒い点（色むら）も回避できることが確認されるに至った。
【００３２】
すなわち、本発明は、チョクラルスキー法で育成したＬＴ結晶を用いてＬＴ基板を製造する方法であって、容器内に充填されたアルミニウム粉末と酸化アルミニウム粉末との混合粉中に基板の状態に加工されたＬＴ結晶を埋め込み、かつ、上記容器を加熱炉内に配置した後、ＬＴ結晶のキュリー温度未満の温度で熱処理してＬＴ基板を製造する方法において、混合粉中におけるアルミニウム粉末の比率を２０重量％以下とし、大気圧雰囲気下の加熱炉内に不活性ガスを連続的に給排すると共に、アルミニウム粉末の平均粒径をＳ（μｍ）とした場合、酸化アルミニウム粉末の平均粒径が０．９Ｓ（μｍ）〜１．２Ｓ（μｍ）の範囲に設定されることを特徴とするものである。
【００３３】
本発明に係るＬＴ基板の製造方法において、基板の状態に加工されたＬＴ結晶をアルミニウム粉末と酸化アルミニウム粉末の混合粉中に埋め込んで処理する温度は、３５０℃〜ＬＴ結晶のキュリー温度未満（約６００℃未満）である。アルミニウム粉末と酸化アルミニウム粉末の混合粉は、処理後におけるＬＴ基板の体積抵抗率に影響を与える。アルミニウム粉末の比率を高くすることで、Ａｌの酸化反応が促進されて体積抵抗率を小さくすることができる。例えば、体積抵抗率を１×１０9（Ω・ｃｍ）以下にする場合、特許文献３に係る従前の方法では混合粉中におけるアルミニウム粉末比率が２０重量％を超える量に設定する必要があった。しかし、混合粉中におけるアルミニウム粉末比率が２０重量％を超えた場合、直径１〜５ｍｍ程度の上述した黒い点（色むら）の発生が顕著となり、この色むらは、アルミニウム粉末の比率に影響を受け、アルミニウム粉末の比率が上昇するに従い色むらの発生率は高くなる。本発明に係るＬＴ基板の製造方法において、上記色むらの発生を確実に抑制するにはＡｌ粉の比率を２０重量％以下にし、好ましくは１５％重量以下、より好ましくは１０重量％以下にするとよい。
【００３４】
また、加熱炉内に給排する不活性ガスは、一般的に市販されているアルゴンガス（酸素分圧は１×１０-6ａｔｍ程度）や窒素ガス等を適用できる。
【００３５】
尚、加熱炉内に連続的に給排される不活性ガスの流量は、不活性ガスがアルゴンガスである場合、０．５〜５Ｌ／ｍｉｎであることが好ましい。
【００３６】
そして、本発明に係る製造方法は、加熱炉内を減圧あるいは真空にすることが無く、密閉容器や減圧処理装置を必要としないため、設備コストの削減も図れる。
【実施例】
【００３７】
以下、本発明の実施例について比較例も挙げて具体的に説明するが、本発明の技術範囲は下記実施例によって何ら限定されるものではない。
【００３８】
［加熱炉の構成］
実施例と比較例で用いられる加熱炉には給気口と排気口が設けられている。また、加熱炉内に配置されるステンレス製容器にはアルミニウム粉末（Ａｌ粉）と酸化アルミニウム粉末（Ａｌ2Ｏ3粉）との混合粉が充填され、かつ、一般的に市販されているアルゴンガス（酸素分圧は１×１０-6ａｔｍ程度）が給気口を介し加熱炉内に連続的に供給されると共に、排気口を介してアルゴンガス（不活性ガス）が加熱炉外へ連続的に排気されて、加熱炉内は大気圧雰囲気下（アルゴンガスの封止条件下にはなっていない）に調整されている。尚、加熱炉内に給排されるアルゴンガスの流量は２Ｌ／ｍｉｎに設定されている。
【００３９】
［ＬＴ結晶の育成とインゴットの加工等］
コングルエント組成の原料を用い、チョクラルスキー法により、直径４インチであるＬＴ単結晶の育成を行った。育成雰囲気は、酸素濃度約３％の窒素−酸素混合ガスである。得られたＬＴ結晶のインゴットは、透明な淡黄色であった。
【００４０】
ＬＴ結晶のインゴットに対し、熱歪み除去のための熱処理と単一分極とするためのポーリング処理を行った後、外周研削、スライス、および研磨を行って４２゜ＲＹ（Rotated Y axis）の基板の状態に加工されたＬＴ結晶とした。
【００４１】
得られた４２゜ＲＹのＬＴ結晶は、無色透明で、体積抵抗率は１×１０15Ω・ｃｍ、キュリー温度は６０３℃であった。
【００４２】
［実施例１］
ステンレス製容器に充填された１０重量％のアルミニウム粉末（Ａｌ粉）と９０重量％の酸化アルミニウム粉末（Ａｌ2Ｏ3粉）との混合粉中に、基板の状態に加工されたＬＴ結晶を埋め込み、かつ、ＬＴ結晶が埋め込まれたステンレス製容器を上記加熱炉内に配置した後、給気口を介し上記アルゴンガスを加熱炉内に供給した。
【００４３】
尚、上記Ａｌ粉の平均粒径は１００μｍ、Ａｌ2Ｏ3粉の平均粒径は９５μｍであった。また、上記平均粒径は各粉末をレーザー回折式粒度分布計で測定した値とした。
【００４４】
そして、上記２Ｌ／ｍｉｎの流量でアルゴンガスを大気圧雰囲気下の加熱炉内に連続的に給排し、５８０℃、２０時間の熱処理（黒化処理）を行った。
【００４５】
基板の状態に加工された合計２００枚のＬＴ結晶について同様の熱処理を行い、処理後のＬＴ基板の体積抵抗率を測定し、かつ、色むらの発生率を調査した。尚、体積抵抗率は、ＪＩＳ  Ｋ−６９１１に準拠した３端子法により測定している。
【００４６】
熱処理（黒化処理）後におけるＬＴ基板の体積抵抗率は４．０×１０8Ω・ｃｍ程度で（２００枚の基板の平均値）、かつ、基板表面の色むらの発生率は２％であった。
【００４７】
これらの結果を以下の表１に示す。
【００４８】
［比較例１］
平均粒径が５２μｍのＡｌ2Ｏ3粉を用いた以外は実施例１と同様の条件で熱処理（黒化処理）を行った。
【００４９】
熱処理（黒化処理）後におけるＬＴ基板の体積抵抗率は１．５×１０9Ω・ｃｍ程度で（２００枚の基板の平均値）、かつ、基板表面の色むらの発生率は２．５％であった。
【００５０】
これらの結果も表１に示す。
【００５１】
［比較例２］
平均粒径が５２μｍのＡｌ2Ｏ3粉を用い、かつ、混合粉中のＡｌ粉とＡｌ2Ｏ3粉の比率をＡｌ粉：２０重量％、Ａｌ2Ｏ3粉：８０重量％とした以外は実施例１と同様の条件で熱処理（黒化処理）を行った。
【００５２】
熱処理（黒化処理）後におけるＬＴ基板の体積抵抗率は７．０×１０8Ω・ｃｍ程度で（２００枚の基板の平均値）、かつ、基板表面の色むらの発生率は１７．０％であった。
【００５３】
これらの結果も表１に示す。
【００５４】
［実施例２］
平均粒径が１１０μｍのＡｌ2Ｏ3粉を用いた以外は実施例１と同様の条件で熱処理（黒化処理）を行った。
【００５５】
熱処理（黒化処理）後におけるＬＴ基板の体積抵抗率は４．５×１０8Ω・ｃｍ程度で（２００枚の基板の平均値）、かつ、基板表面の色むらの発生率は１．５％であった。
【００５６】
［比較例３］
平均粒径が８μｍのＡｌ2Ｏ3粉を用いた以外は実施例１と同様の条件で熱処理（黒化処理）を行った。
【００５７】
熱処理（黒化処理）後における基板表面の色むらの発生率は２．０％であったが、ＬＴ基板の体積抵抗率は７．０×１０9Ω・ｃｍ程度で（２００枚の基板の平均値）あった。
【００５８】
［実施例３］
平均粒径が９５μｍのＡｌ2Ｏ3粉を用い、かつ、混合粉中のＡｌ粉とＡｌ2Ｏ3粉の比率をＡｌ粉：１５重量％、Ａｌ2Ｏ3粉：８５重量％とした以外は実施例１と同様の条件で熱処理（黒化処理）を行った。
【００５９】
熱処理（黒化処理）後におけるＬＴ基板の体積抵抗率は３．５×１０8Ω・ｃｍ程度で（２００枚の基板の平均値）、かつ、基板表面の色むらの発生率は４．０％であった。
【００６０】
［実施例４］
平均粒径が９５μｍのＡｌ2Ｏ3粉を用い、かつ、混合粉中のＡｌ粉、Ａｌ2Ｏ3粉の比率をＡｌ粉：２０重量％、Ａｌ2Ｏ3粉：８０重量％とした以外は実施例１と同様の条件で熱処理（黒化処理）を行った。
【００６１】
熱処理（黒化処理）後におけるＬＴ基板の体積抵抗率は３．０×１０8Ω・ｃｍ程度で（２００枚の基板の平均値）、かつ、基板表面の色むらの発生率は１２．０％であった。
【００６２】
【表１】
2019156655.tif 000003
【００６３】
［結  果］
（１）平均粒径１００μｍのアルミニウム粉末（Ａｌ粉）に対して、平均粒径９５μｍ〜１１０μｍの酸化アルミニウム粉末（Ａｌ2Ｏ3粉）が適用され、かつ、混合粉中におけるＡｌ粉の比率が２０重量％以下に設定されると共に、大気圧雰囲気下の加熱炉内にアルゴンガスを連続的に給排する実施例１〜４では、色むらの発生率が１．５％〜１２．０％に抑制され、かつ、ＬＴ基板の体積抵抗率が１．０×１０9（Ω・ｃｍ）以下であることが確認される。
【００６４】
（２）他方、平均粒径１００μｍのＡｌ粉に対し、平均粒径８μｍと５２μｍのＡｌ2Ｏ3粉が適用され、かつ、混合粉中におけるＡｌ粉の比率が１０重量％に設定されると共に、大気圧雰囲気下の加熱炉内にアルゴンガスを連続的に給排する比較例１と比較例３では、色むらの発生率が２．０％〜２．５％に抑制されている反面、ＬＴ基板の体積抵抗率は１．０×１０9（Ω・ｃｍ）を超えており導電性が十分に向上していないことが確認される。
【００６５】
（３）また、平均粒径１００μｍのＡｌ粉に対し、平均粒径５２μｍのＡｌ2Ｏ3粉が適用され、かつ、混合粉中におけるＡｌ粉の比率が２０重量％に設定されると共に、大気圧雰囲気下の加熱炉内にアルゴンガスを連続的に給排する比較例２においては、ＬＴ基板の体積抵抗率が１．０×１０9（Ω・ｃｍ）以下と導電性に優れている反面、色むらの発生率は１７．０％と高く、生産性を悪化させていることが確認される。
【産業上の利用可能性】
【００６６】
本発明によれば、色むら（還元むら）の発生が抑制され、かつ、電気的特性に優れたタンタル酸リチウム基板を製造できるため、表面弾性波素子（ＳＡＷフィルター）用の基板材料に用いられる産業上の利用可能性を有している。
【符号の説明】
【００６７】
１  容器
２  混合粉
３  基板の状態に加工されたタンタル酸リチウム結晶
４  大型容器
【図１】
2019156655.tif 000004